СПОСОБ ПОЛУЧЕНИЯ КАТАЛИЗАТОРА

1. Способ получения катализатора типа «яичная скорлупа», включающий следующие стадии: (i) получение прокаленной формованной подложки из алюмината щелочноземельного металла, (ii) обработку прокаленной формованной подложки из алюмината щелочноземельного металла газом, содержащим водяной пар, с образованием гидратированной подложки, (iii) пропитку (со стадией промежуточной сушки или без нее) гидратированной подложки кислотным раствором, содержащим одно или более соединений каталитического металла, и сушку пропитанной подложки, (iv) прокаливание высушенной пропитанной подложки с образованием прокаленного катализатора, причем оксид каталитического металла сконцентрирован на поверхности подложки, и (v) необязательное повторение стадий (ii), (iii) и (iv).
2. Способ по п. 1, в котором алюминат щелочноземельного металла выбран из алюмината кальция, алюмината магния и их смесей.
3. Способ по п. 1 или 2, в котором прокаленную формованную подложку из алюмината щелочноземельного металла получают путем формования порошка цемента алюмината кальция и/или порошка алюмината магния, необязательно с дополнительным оксидом алюминия и/или известью, с приданием определенной формы с последующим обжигом формы.
4. Способ по п. 3, в котором прокаленную формованную подложку из алюмината щелочноземельного металла перед стадией прокаливания ощелачивают путем пропитки раствором соединения щелочного металла или щелочноземельного металла.
5. Способ по любому из пп. 1–4, в котором прокаленная формованная подложка из алюмината щелочноземельного металла имеет форму цилиндрической пеллеты, через которую проходят от 1 до 12 отверстий и необязательно от 2 до 20 желобков или долей.
6. Способ по любому из пп. 1–5, в котором влажный газ представляет собой влажный воздух.
3
7. Способ по любому из пп. 1–6, в котором газ, содержащий водяной пар, имеет абсолютную влажность в диапазоне от 45 до 300 г/м.
3
3
3
3
8. Способ по п. 7, в котором абсолютная влажность составляет ≥ 75 г/м, предпочтительно ≥ 100 г/м, более предпочтительно ≥ 150 г/м, наиболее предпочтительно ≥ 200 г/м.
9. Способ по любому из пп. 1–8, в котором обработку прокаленной формованной подложки из алюмината щелочноземельного металла газом, содержащим водяной пар, выполняют при температуре в диапазоне от 40 до 99°C, предпочтительно от 50 до 99°C, более предпочтительно от 75 до 99°C.
10. Способ по любому из пп. 1–9, в котором газ, содержащий водяной пар, имеет относительную влажность в диапазоне от 60 до 100%.
11. Способ по любому из пп. 1–10, в котором кислотный раствор, содержащий одно или более соединений каталитического металла, содержит один или более переходных металлов, предпочтительно одно или более из хрома, марганца, никеля, кобальта, железа, меди или цинка, более предпочтительно одно или более из никеля, кобальта, железа или меди, наиболее предпочтительно никель.
12. Способ по любому из пп. 1–11, в котором концентрация металла в кислом растворе, содержащем одно или более соединений каталитического металла, находится в диапазоне 100–300 г металла/литр.
13. Способ по любому из пп. 1–12, в котором стадию (iii) пропитки металлом осуществляют при температуре в диапазоне 40–90°C.
14. Способ по любому из пп. 1–13, в котором прокаленный катализатор имеет содержание оксида каталитического металла в диапазоне от 1 до 25 мас.%.
15. Способ по любому из пп. 1–14, в котором гидратированную подложку, высушенную пропитанную подложку и/или прокаленный катализатор пропитывают одним или более промоторными соединениями.
16. Способ по любому из пп. 1–15, в котором прокаливание высушенной пропитанной подложки с образованием прокаленного катализатора выполняют при температуре в диапазоне 250–850°C.
17. Способ по любому из пп. 1–16, в котором оксид каталитического металла представляет собой восстанавливаемый оксид металла, а способ дополнительно включает стадию восстановления по меньшей мере части оксида каталитического металла до элементарной формы с помощью водородсодержащей газовой смеси с образованием восстановленного катализатора.
18. Способ по п. 17, дополнительно включающий стадию пассивирования восстановленного катализатора, содержащего металл в элементарной форме, с использованием кислородсодержащего газа.